"下記の一般式1で表される嵩高い配位子を有するイットリウム化合物。但し、R1、R2は水素、または炭素数1~12の置換基を表し、R3は炭素数1~12の飽和炭化水素基を表す。Oは酸素原子を表し、Yはイットリウム原子を表す。トリス2,2,4,6,6-ペンタメチルヘプタン-3,5-ジオナトイットリウム。トリス4-エチル-2,2,6,6-テトラメチルヘプタン-3,5-ジオナトイットリウム。トリス4-イソプロピル-2,2,6,6-テトラメチルヘプタン-3,5-ジオナトイットリウム。4-イソプロピル-2,2,6,6-テトラメチルヘプタン-3,5-ジオン。請求項1~4のいずれかに記載の嵩高い配位子を有するイットリウム化合物A、非配位性アニオンとカチオンとからなるイオン性化合物B、周期律表第2族、12族、13族から選ばれる元素の有機金属化合物C、を備えたことを特徴とする共役ジエン重合用触媒。B成分の非配位性アニオンがホウ素含有化合物であり、カチオンがカルボニウムイオンである請求項6に記載の共役ジエン重合触媒。C成分が有機アルミニウム化合物であることを特徴とする、請求項6に記載の共役ジエン重合用触媒。請求項6~8のいずれかに記載の共役ジエン重合触媒を用いて共役ジエン化合物を重合させることを特徴とする共役ジエン重合体の製造方法。本発明は、嵩高い配位子を有する新規なイットリウム化合物およびそれを用いた共役ジエン重合触媒を提供すること、特にシス-1,4構造含有率の高い共役ジエン重合体を高効率で製造することができる重合触媒を提供することを目的とする。本発明は、下記の一般式1で表される嵩高い配位子を有するイットリウム化合物である。但し、R1、R2は水素、または炭素数1~12の置換基を表し、R3は炭素数1~12の飽和炭化水素基を表し、Oは酸素原子を表し、Yはイットリウム原子を表す。また、本発明は、上記の嵩高い配位子を有するイットリウム化合物A、非配位性アニオンとカチオンとからなるイオン性化合物B、周期律表第2族、12族、13族から選ばれる元素の有機金属化合物C、を備えたことを特徴とする共役ジエン重合用触媒であり、それを用いて共役ジエン化合物を重合させることを特徴とする共役ジエン重合体の製造方法である。本発明の嵩高い配位子を有するイットリウム化合物を用いることにより、シス-1,4構造含有率の高い共役ジエン重合体を高活性で製造することができる重合触媒を提供することができる。本発明のイットリウム化合物は、下記の一般式1で表される嵩高い配位子を有するイットリウム化合物である。但し、R1、R2は水素、または炭素数1~12の置換基を表し、R3は炭素数1~12の飽和炭化水素基を表し、Oは酸素原子を表し、Yはイットリウム原子を表す。一般式1のR1~R3における炭素数1~12の置換基の具体例としては、メチル基、エチル基、n-プロピル基、イソプロピル基、n-ブチル基、s-ブチル基、イソブチル基、t-ブチル基、n-ペンチル基、1-メチルブチル基、2-メチルブチル基、3-メチルブチル基、1,1-ジメチルプロピル基、1,2-ジメチルプロピル基、2,2-ジメチルプロピル基、ヘキシル基、ヘプチル基、オクチル基、ノニル基、デシル基、ウンデシル基、ドデシル基などの飽和炭化水素基、ビニル基、1-プロペニル基、アリル基などの不飽和炭化水素基、シクロヘキシル基、メチルシクロヘキシル基、エチルシクロヘキシル基などの脂環式炭化水素基、フェニル基、ベンジル基、トルイル基、フェネチル基などの芳香族炭化水素基などが挙げられる。さらに、それらにヒドロキシル基、カルボキシル基、カルボメトキシ基、カルボエトキシ基、アミド基、アミノ基、アルコキシ基、フェノキシ基などが任意の位置に置換されているものも含まれる。中でも、炭素数1~12の飽和炭化水素基が好ましく、特に炭素数1~6の飽和炭化水素基が好ましい。イットリウム化合物の具体例としては、トリス2,2,4,6,6-ペンタメチルヘプタン-3,5-ジオナトイットリウム、トリス4-エチル-2,2,6,6-テトラメチルヘプタン-3,5-ジオナトイットリウム、トリス2,2,6,6-テトラメチル-4-n-プロピルヘプタン-3,5-ジオナトイットリウム、トリス4-イソプロピル-2,2,6,6-テトラメチルヘプタン-3,5-ジオナトイットリウム、トリス4-n-ブチル-2,2,6,6-テトラメチル-ヘプタン3,5-ジオナトイットリウム、トリス4-イソブチル-2,2,6,6-テトラメチルヘプタン-3,5-ジオナトイットリウム、トリス4-t-ブチル-2,2,6,6-テトラメチル-ヘプタン-3,5-ジオナトイットリウム、トリス4-シクロプロピル-2,2,6,6-テトラメチルヘプタン-3,5-ジオナトイットリウム、トリス4-シクロブチル-2,2,6,6-テトラメチルヘプタン3,5-ジオナトイットリウム、トリス4-シクロペンチル-2,2,6,6-テトラメチルヘプタン-3,5-ジオナトイットリウム、トリス4-シクロヘキシル-2,2,6,6-テトラメチルヘプタン-3,5-ジオナトイットリウム、トリス3,3,7,7-テトラエチル-5-メチルノナン-4,6-ジオナトイットリウム、トリス3,3,5,7,7-ペンタエチルノナン-4,6-ジオナトイットリウム、トリス3-メチルペンタン-2,4-ジオナトイットリウム、トリス3-エチルペンタン-2,4-ジオナトイットリウム、トリス3-n-プロピルペンタン-2,4-ジオナトイットリウム、トリス3-イソプロピルペンタン-2,4-ジオナトイットリウム、トリス3-n-ブチルペンタン-2,4-ジオナトイットリウム、トリス3-イソブチルペンタン-2,4-ジオナトイットリウム、トリス3-t-ブチルペンタン-2,4-ジオナトイットリウム、トリス3-シクロプロピルペンタン-2,4-ジオナトイットリウム、トリス3-シクロブチルペンタン-2,4-ジオナトイットリウム、トリス3-シクロペンチルペンタン-2,4-ジオナトイットリウム、トリス3-シクロヘキシルペンタン-2,4-ジオナトイットリウム、が挙げられる。上記の嵩高い配位子を有するイットリウム化合物Aは、非配位性アニオンとカチオンとからなるイオン性化合物B、周期律表第2族、12族、13族から選ばれる元素の有機金属化合物Cと組み合わせることにより、共役ジエン重合触媒として用いることができる。上記触媒系のB成分である非配位性アニオンとカチオンとからなるイオン性化合物において、非配位性アニオンとしては、例えば、テトラフェニルボレ-ト、テトラフルオロフェニルボレ-ト、テトラキスジフルオロフェニルボレ-ト、テトラキストリフルオロフェニルボレ-ト、テトラキステトラフルオロフェニルボレ-ト、テトラキスペンタフルオロフェニルボレ-ト、テトラキス3,5-ビストリフルオロメチルフェニルボレ-ト、テトラキステトラフルオロメチルフェニルボレ-ト、テトラトリイルボレ-ト、テトラキシリルボレ-ト、トリフェニルペンタフルオロフェニルボレ-ト、トリスペンタフルオロフェニルフェニルボレ-ト、トリデカハイドライド-7,8-ジカルバウンデカボレ-ト、テトラフルオロボレ-ト、ヘキサフルオロホスフェ-トなどが挙げられる。一方、カチオンとしては、カルボニウムカチオン、オキソニウムカチオン、アンモニウムカチオン、ホスホニウムカチオン、シクロヘプタトリエニルカチオン、フェロセニウムカチオンなどを挙げることができる。カルボニウムカチオンの具体例としては、トリフェニルカルボニウムカチオン、トリ置換フェニルカルボニウムカチオンなどの三置換カルボニウムカチオンを挙げることができる。トリ置換フェニルカルボニウムカチオンの具体例としては、トリメチルフェニルカルボニウムカチオン、トリジメチルフェニルカルボニウムカチオンを挙げることができる。アンモニウムカチオンの具体例としては、トリメチルアンモニウムカチオン、トリエチルアンモニウムカチオン、トリプロピルアンモニウムカチオン、トリn-ブチルアンモニウムカチオン、トリi-ブチルアンモニウムカチオンなどのトリアルキルアンモニウムカチオン、N,N-ジメチルアニリニウムカチオン、N,N-ジエチルアニリニウムカチオン、N,N-2,4,6-ペンタメチルアニリニウムカチオンなどのN,N-ジアルキルアニリニウムカチオン、ジi-プロピルアンモニウムカチオン、ジシクロヘキシルアンモニウムカチオンなどのジアルキルアンモニウムカチオンを挙げることができる。ホスホニウムカチオンの具体例としては、トリフェニルホスホニウムカチオン、テトラフェニルホスホニウムカチオン、トリメチルフェニルホスホニウムカチオン、テトラメチルフェニルホスホニウムカチオン、トリジメチルフェニルホスホニウムカチオン、テトラジメチルフェニルホスホニウムカチオンなどのアリ-ルホスホニウムカチオンを挙げることができる。該イオン性化合物は、上記で例示した非配位性アニオン及びカチオンの中から、それぞれ任意に選択して組み合わせたものを好ましく用いることができる中でも、イオン性化合物としては、トリフェニルカルボニウムテトラキスペンタフルオロフェニルボレ-ト、トリフェニルカルボニウムテトラキスフルオロフェニルボレ-ト、N,N-ジメチルアニリニウムテトラキスペンタフルオロフェニルボレ-ト、1,1-ジメチルフェロセニウムテトラキスペンタフルオロフェニルボレ-トなどが好ましい。イオン性化合物を単独で用いてもよく、二種以上を組み合わせて用いてもよい。また、B成分である非配位性アニオンとカチオンとからなるイオン性化合物の代わりに、アルモキサンを用いてもよい。アルモキサンとしては、有機アルミニウム化合物と縮合剤とを接触させることによって得られるものであって、一般式O-nで示される鎖状アルミノキサン、あるいは環状アルミノキサンが挙げられる。Rは炭素数1~10の炭化水素基であり、一部ハロゲン原子及び/又はアルコキシ基で置換されたものも含む。nは重合度であり、5以上、好ましくは10以上である。Rとして、はメチル、エチル、プロピル、イソブチル基が挙げられるが、メチル基が好ましい。アルミノキサンの原料として用いられる有機アルミニウム化合物としては、例えば、トリメチルアルミニウム、トリエチルアルミニウム、トリイソブチルアルミニウムなどのトリアルキルアルミニウム及びその混合物などが挙げられる。それらの中でも、トリメチルアルミニウムとトリブチルアルミニウムの混合物を原料として用いたアルモキサンを好適に用いることができる。また、縮合剤としては、典型的なものとして水が挙げられるが、この他に該トリアルキルアルミニウムが縮合反応する任意のもの、例えば無機物などの吸着水やジオ-ルなどが挙げられる。上記触媒系のC成分である周期律表第2族、12族、13族元素の有機金属化合物としては、例えば、有機マグネシウム、有機亜鉛、有機アルミニウム等が用いられる。これらの化合物の内で好ましいのは、ジアルキルマグネシウム、アルキルマグネシウムクロライド、アルキルマグネシウムブロマイド、ジアルキル亜鉛、トリアルキルアルミニウム、ジアルキルアルミニウムクロライド、ジアルキルアルミニウムブロマイド、アルキルアルミニウムセスキクロライド、アルキルアルミニウムセスキブロマイド、アルキルアルミニウムジクロライド、ジアルキルアルミニウムハイドライド等である。具体的な化合物としては、メチルマグネシウムクロライド、エチルマグネシウムクロライド、ブチルマグネシウムクロライド、ヘキシルマグネシウムクロライド、オクチルマグネシウムクロライド、エチルマグネシウムブロマイド、ブチルマグネシウムブロマイド、ブチルマグネシウムアイオダイド、ヘキシルマグネシウムアイオダイドなどのアルキルマグネシウムハライドを挙げることができる。さらに、ジメチルマグネシウム、ジエチルマグネシウム、ジブチルマグネシウム、ジヘキシルマグネシウム、ジオクチルマグネシウム、エチルブチルマグネシウム、エチルヘキシルマグネシウムなどのジアルキルマグネシウムを挙げることができる。さらに、ジメチル亜鉛、ジエチル亜鉛、ジイソブチル亜鉛、ジヘキシル亜鉛、ジオクチル亜鉛、ジデシル亜鉛などのジアルキル亜鉛を挙げることができる。さらに、トリメチルアルミニウム、トリエチルアルミニウム、トリイソブチルアルミニウム、トリヘキシルアルミニウム、トリオクチルアルミニウム、トリデシルアルミニウムなどのトリアルキルアルミニウムを挙げることができる。さらに、ジメチルアルミニウムクロライド、ジエチルアルミニウムクロライドなどのジアルキルアルミニウムクロライド、エチルアルミニウムセスキクロライド、エチルアルミニウムジクロライドなどの有機アルミニウムハロゲン化合物、ジエチルアルミニウムハイドライド、ジイソブチルアルミニウムハイドライド、エチルアルミニウムセスキハイドライドなどの水素化有機アルミニウム化合物も挙げることができる。これらの周期律表第2族、12族、13族元素の有機金属化合物は、単独で用いることもできるが、2種類以上併用することも可能である。上述した触媒を用いて共役ジエンの重合を行うことができるが、得られる共役ジエン重合体の分子量調節剤としては、1水素、2水素化金属化合物、3水素化有機金属化合物、から選ばれる化合物を用いることができる。上述の分子量調節剤の2水素化金属化合物としては、水素化リチウム、水素化ナトリウム、水素化カリウム、水素化マグネシウム、水素化カルシウム、ボラン、水素化アルミニウム、水素化ガリウム、シラン、ゲルマン、水素化ホウ素リチウム、水素化ホウ素ナトリウム、水素化リチウムアルミニウム、水素化ナトリウムアルミニウム、などが挙げられる。また、3水素化有機金属化合物としては、メチルボラン、エチルボラン、プロピルボラン、ブチルボラン、フェニルボランなどのアルキルボラン、ジメチルボラン、ジエチルボラン、ジプロピルボラン、ジブチルボラン、ジフェニルボランなどのジアルキルボラン、メチルアルミニウムジハイドライド、エチルアルミニウムジハイドライド、プロピルアルミニウムジハイドライド、ブチルアルミニウムジハイドライド、フェニルアルミニウムジハイドライドなどのアルキルアルミニウムジハイドライド、ジメチルアルミニウムハイドライド、ジエチルアルミニウムハイドライド、ジプロピルアルミニウムハイドライド、ジブチルアルミニウムハイドライド、ジフェニルアルミニウムハイドライドなどのジアルキルアルミニウムハイドライド、メチルシラン、エチルシラン、プロピルシラン、ブチルシラン、フェニルシラン、ジメチルシラン、ジエチルシラン、ジプロピルシラン、ジブチルシラン、ジフェニルシラン、トリメチルシラン、トリエチルシラン、トリプロピルシラン、トリブチルシラン、トリフェニルシランなどのシラン類、メチルゲルマン、エチルゲルマン、プロピルゲルマン、ブチルゲルマン、フェニルゲルマン、ジメチルゲルマン、ジエチルゲルマン、ジプロピルゲルマン、ジブチルゲルマン、ジフェニルゲルマン、トリメチルゲルマン、トリエチルゲルマン、トリプロピルゲルマン、トリブチルゲルマン、トリフェニルゲルマンなどのゲルマン類、などが挙げられる。これらの中でも、ジイソブチルアルミニウムハイドライド、ジエチルアルミニウムハイドライドが好ましく、ジエチルアルミニウムハイドライドが特に好ましい。触媒成分の添加順序は、特に、制限はないが、例えば次の順序で行うことができる。1不活性有機溶媒中、重合すべき共役ジエン化合物モノマ-の存在下又は不存在下にC成分を添加し、A成分とB成分を任意の順序で添加する。2不活性有機溶媒中、重合すべき共役ジエン化合物モノマ-の存在下又は不存在下にC成分を添加し、上述した分子量調節剤を添加した後、A成分とB成分を任意の順序で添加する。3不活性有機溶媒中、重合すべき共役ジエン化合物モノマ-の存在下又は不存在にA成分を添加し、C成分と上述した分子量調節剤を任意の順序で添加した後、B成分を添加する。4不活性有機溶媒中、重合すべき共役ジエン化合物モノマ-の存在下又は不存在にB成分を添加し、C成分と上述した分子量調節剤を任意の順序で添加した後、A成分を添加する。5不活性有機溶媒中、重合すべき共役ジエン化合物モノマ-の存在下又は不存在下にC成分を添加し、A成分とB成分を任意の順序で添加した後、上述した分子量調節剤を添加する。また、各成分をあらかじめ熟成して用いてもよい。中でも、A成分とC成分を熟成することが好ましい。熟成条件としては、不活性溶媒中、重合すべき共役ジエン化合物モノマ-の存在下又は不存在にA成分とC成分を混合する。熟成温度は-50~80°C、好ましくは-10~50°Cであり、熟成時間は0.01~24時間、好ましくは0.05~5時間、特に好ましくは0.1~1時間である。本発明においては、各触媒成分を無機化合物、又は有機高分子化合物に担持して用いることもできる。共役ジエン化合物モノマ-としては、1,3-ブタジエン、イソプレン、1,3-ペンタジエン、2-エチル-1,3-ブタジエン、2,3-ジメチルブタジエン、2-メチルペンタジエン、4-メチルペンタジエン、2,4-ヘキサジエンなどが挙げられる。中でも、1,3-ブタジエンを主成分とする共役ジエン化合物モノマ-が好ましい。これらのモノマ-成分は、一種用いてもよく、二種以上を組み合わせて用いてもよい。ここで重合すべき共役ジエン化合物モノマ-とは、モノマ-の全量であっても一部であってもよい。モノマ-の一部の場合は、上記の接触混合物を残部のモノマ-あるいは残部のモノマ-溶液と混合することができる。共役ジエンの他に、エチレン、プロピレン、アレン、1-ブテン、2-ブテン、1,2-ブタジエン、ペンテン、シクロペンテン、ヘキセン、シクロヘキセン、オクテン、シクロオクタジエン、シクロドデカトリエン、ノルボルネン、ノルボルナジエンなどのオレフィン化合物等を含んでいてもよい。重合方法は、特に制限はなく、1,3-ブタジエンなどの共役ジエン化合物モノマ-そのものを重合溶媒とする塊状重合バルク重合、又は溶液重合などを適用できる。溶液重合での溶媒としては、ブタン、ペンタン、ヘキサン、ヘプタン等の脂肪族炭化水素、シクロペンタン、シクロヘキサン等の脂環式炭化水素、ベンゼン、トルエン、キシレン、エチルベンゼン等の芳香族炭化水素、上記のオレフィン化合物やシス-2-ブテン、トランス-2-ブテン等のオレフィン系炭化水素等が挙げられる。中でも、ベンゼン、トルエン、シクロヘキサン、あるいは、シス-2-ブテンとトランス-2-ブテンとの混合物などが好適に用いられる。重合温度は-30~150°Cの範囲が好ましく、30~100°Cの範囲が特に好ましい。重合時間は1分~12時間の範囲が好ましく、5分~5時間が特に好ましい。所定時間重合を行った後、重合槽内部を必要に応じて放圧し、洗浄、乾燥工程等の後処理を行う。本発明で得られる共役ジエン重合体としては、好ましくは、シス-1,4構造を90以上、さらに好ましくは92以上、特に好ましくは96以上有するシス-1,4-ポリブタジエンが挙げられる。また、該共役ジエン重合体の[η]としては、好ましくは0.1~10、さらに好ましくは1~7、特に好ましくは15~5に制御することができる。以下に本発明に基づく実施例について具体的に記載する。重合条件並びに重合結果については表1~4にまとめて記載した。物性等の測定方法は以下の通りである。1NMRスペクトル:JEOL社製JNMAL400スペクトルメーターを用いて測定した。2Y含量の測定:ICP発光分析法にて行った。測定には、バリアンジャパン社製VistaMPX型を用いた。3元素分析:ヤナコ社製CHNコーダーMT-5型を用いて行った。4ミクロ構造:赤外吸収スペクトル分析によって行った。シス740cm1、トランス967cm1、ビニル910cm1の吸収強度比からミクロ構造を算出した。5固有粘度[η]:ポリマーのトルエン溶液を使用して、30°Cで測定した。合成例1300ml容の梨形二つ口フラスコにAldrich製トリスN,N-ビストリメチルシリルアミドイットリウムを2.33g4.09mmolおよび脱水トルエン40mlを加え、マグネティックスターラーにて攪拌した。これとは別に2,2,4,6,6ペンタメチル-3,5-ヘプタンジオン2.51g12.7mmolを脱水トルエン80mlに溶かした溶液を用意し、上記のトリスN,N-ビストリメチルシリルアミドイットリウムのトルエン溶液に滴下した。トルエン還流下で21時間反応を行い、トルエンを留去し、減圧乾固した。得られた固体に脱水ヘプタンを20ml追加し、1時間加熱還流した。この溶液を室温まで冷却し、上澄みを除去した。得られた沈殿物を減圧乾固し、トリス2,2,4,6,6ペンタメチルヘプタン-3,5ジオナトイットリウムを得た。収量1.29g1.89mmol、収率46。生成物の核磁気共鳴スペクトルNMRの結果、1H-NMRδppm:2.09H、1.354Hただし、測定溶媒はC6D6を用いた。生成物のY含量は13、C含量は61.0、H含量は8.5であった。実施例1内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L1mlを添加し、毎分500回転で3分間攪拌した。次に、トリス2,2,4,6,6-ペンタメチルヘプタン-3,5-ジオナトイットリウムのトルエン溶液20mmol/L1mlを添加して4分間攪拌したのち、40°Cまで昇温してトリフェニルカルベニウムテトラキスペンタフルオロフェニルボレートのトルエン溶液0.43mol/L0.1mlを添加して重合を開始した。40°Cで15分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表1に示した。実施例2トリエチルアルミニウムTEAのトルエン溶液2mol/Lを0.8ml、トリス2,2,4,6,6-ペンタメチルヘプタン-3,5-ジオナトイットリウムのトルエン溶液20mmol/L0.8ml、トリフェニルカルベニウムテトラキスペンタフルオロフェニルボレートのトルエン溶液0.43mol/L0.08mlを添加し、重合時間を18分としたほかは、実施例1と同様に重合を行った。重合結果を表1に示した。実施例3トリエチルアルミニウムTEAのトルエン溶液2mol/L0.6ml、トリス2,2,4,6,6-ペンタメチルヘプタン-3,5-ジオナトイットリウムのトルエン溶液20mmol/L0.6ml、トリフェニルカルベニウムテトラキスペンタフルオロフェニルボレートのトルエン溶液0.43mol/L0.06mlを添加し、重合時間を25分としたほかは、実施例1と同様に重合を行った。重合結果を表1に示した。実施例4トリエチルアルミニウムTEAの添加量をトルエン溶液2mol/L1.2mlとしたほかは、実施例3と同様に重合を行った。重合結果を表1に示した。実施例5トリエチルアルミニウムTEAのトルエン溶液2mol/L0.4ml、トリス2,2,4,6,6-ペンタメチルヘプタン-3,5-ジオナトイットリウムのトルエン溶液20mmol/L0.4ml、トリフェニルカルベニウムテトラキスペンタフルオロフェニルボレートのトルエン溶液4mmol/L4mlを添加したほかは、実施例3と同様に重合を行った。重合結果を表1に示した。実施例6トリエチルアルミニウムTEAの添加量をトルエン溶液2mol/L0.8mlとしたほかは、実施例5と同様に重合を行った。重合結果を表1に示した。実施例7トリエチルアルミニウムTEAの添加量をトルエン溶液2mol/L1.2mlとしたほかは、実施例5と同様に重合を行った。重合結果を表1に示した。実施例8内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L0.8mlを添加し、毎分500回転で3分間攪拌した。次に、トリス2,2,4,6,6-ペンタメチルヘプタン-3,5-ジオナトイットリウムのトルエン溶液20mmol/L0.4mlを添加して30分間攪拌したのち、40°Cまで昇温してトリフェニルカルベニウムテトラキスペンタフルオロフェニルボレートのトルエン溶液4mmol/L4mlを添加して重合を開始した。40°Cで25分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表1に示した。実施例9内容量2Lのオートクレーブの内部を窒素置換し、トルエン260ml及びブタジエン140mlからなる溶液を仕込んだ。次いで水素ガス0.5kg/cm2を導入した。溶液の温度を30°Cとした後、トリエチルアルミニウムTEAのトルエン溶液2mol/L1.2mlを添加し、毎分500回転で3分間攪拌した。次に、トリス2,2,4,6,6-ペンタメチルヘプタン-3,5-ジオナトイットリウムのトルエン溶液20mmol/L0.6mlを添加して4分間攪拌したのち、40°Cまで昇温してトリフェニルカルベニウムテトラキスペンタフルオロフェニルボレートのトルエン溶液0.43mol/L0.06mlを添加した。40°Cで25分間重合後、老化防止剤を含むエタノール溶液5mlを添加し、重合を停止した。オートクレーブの内部を放圧した後、重合液にエタノールを投入し、ポリブタジエンを回収した。次いで回収したポリブタジエンを80°Cで3時間真空乾燥した。重合結果を表1に示した。実施例10内容量2Lのオートクレーブの内部を窒素置換し、トルエン260ml及びブタジエン140mlからなる溶液を仕込んだ。次いで水素ガス0.5kg/cm2を導入した。溶液の温度を30°Cとした後、トリエチルアルミニウムTEAのトルエン溶液2mol/L1.2mlを添加し、毎分500回転で3分間攪拌した。次に、トリス2,2,4,6,6-ペンタメチルヘプタン-3,5-ジオナトイットリウムのトルエン溶液20mmol/L0.6mlを添加して30分間攪拌したのち、40°Cまで昇温してトリフェニルカルベニウムテトラキスペンタフルオロフェニルボレートのトルエン溶液0.43mol/L0.06mlを添加した。40°Cで25分間重合後、老化防止剤を含むエタノール溶液5mlを添加し、重合を停止した。オートクレーブの内部を放圧した後、重合液にエタノールを投入し、ポリブタジエンを回収した。次いで回収したポリブタジエンを80°Cで3時間真空乾燥した。重合結果を表1に示した。参考例1内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L1mlを添加し、毎分500回転で3分間攪拌した。次に、イットリウムIIIトリス2,2,6,6-テトラメチル-3,5-ヘプタンジオナートのトルエン溶液20mmol/L1mlを添加して4分間攪拌したのち、40°Cまで昇温してトリフェニルカルベニウムテトラキスペンタフルオロフェニルボレートのトルエン溶液0.43mol/L0.1mlを添加して重合を開始した。40°Cで30分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表1に示した。実施例11内容量2Lのオートクレーブの内部を窒素置換し、トルエン260ml及びブタジエン140mlからなる溶液を仕込み、溶液の温度を30°Cとした後、ジエチルアルミニウムヒドリドDEAHのトルエン溶液2mol/L0.2mlを添加し、毎分500回転で3分間攪拌した。次に、トリス2,2,4,6,6-ペンタメチルヘプタン-3,5-ジオナトイットリウムのトルエン溶液20mmol/L1mlを添加して4分間攪拌したのち、40°Cまで昇温してトリフェニルカルベニウムテトラキスペンタフルオロフェニルボレートのトルエン溶液0.43mol/L0.1mlを添加して重合を開始した。40°Cで30分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表2に示した。実施例12ジエチルアルミニウムヒドリドDEAHの添加量をトルエン溶液2mol/L0.3mlとしたほかは、実施例11と同様に重合を行った。重合結果を表2に示した。実施例13ジエチルアルミニウムヒドリドDEAHの添加量をトルエン溶液2mol/L0.4mlとしたほかは、実施例11と同様に重合を行った。重合結果を表2に示した。実施例14内容量2Lのオートクレーブの内部を窒素置換し、トルエン260ml及びブタジエン140mlからなる溶液を仕込み、溶液の温度を30°Cとした後、ジエチルアルミニウムヒドリドDEAHのトルエン溶液2mol/L0.3mlを添加し、毎分500回転で3分間攪拌した。次に、トリス2,2,4,6,6-ペンタメチルヘプタン-3,5-ジオナトイットリウムのトルエン溶液20mmol/L1mlを添加して30分間攪拌したのち、40°Cまで昇温してトリフェニルカルベニウムテトラキスペンタフルオロフェニルボレートのトルエン溶液0.43mol/L0.1mlを添加して重合を開始した。40°Cで30分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表2に示した。実施例15ジエチルアルミニウムヒドリドDEAHのトルエン溶液2mol/L0.12ml、トリス2,2,4,6,6-ペンタメチルヘプタン-3,5-ジオナトイットリウムのトルエン溶液20mmol/L0.4ml、トリフェニルカルベニウムテトラキスペンタフルオロフェニルボレートのトルエン溶液4mmol/L4mlを添加したほかは、実施例11と同様に重合を行った。重合結果を表2に示した。参考例2内容量2Lのオートクレーブの内部を窒素置換し、トルエン260ml及びブタジエン140mlからなる溶液を仕込み、溶液の温度を30°Cとした後、ジエチルアルミニウムヒドリドDEAHのトルエン溶液1mol/L3.2mlを添加し、毎分500回転で3分間攪拌した。次に、イットリウムIIIトリス2,2,6,6-テトラメチル-3,5-ヘプタンジオナートのトルエン溶液20mmol/L2mlを添加して4分間攪拌したのち、40°Cまで昇温してトリフェニルカルベニウムテトラキスペンタフルオロフェニルボレートのトルエン溶液0.43mol/L0.2mlを添加して重合を開始した。40°Cで30分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表2に示した。合成例2300ml容の梨形二つ口フラスコにAldrich製トリスN,N-ビストリメチルシリルアミドイットリウムを2.00g3.51mmolおよび脱水トルエン40mlを加え、マグネティックスターラーにて攪拌した。これとは別に4-エチル-2,2,6,6テトラメチルヘプタン-3,5-ジオン2.32g10.9mmolを脱水トルエン80mlに溶かした溶液を用意し、上記のトリスN,N-ビストリメチルシリルアミドイットリウムのトルエン溶液に滴下した。トルエン還流下で20時間反応を行い、トルエンを留去し、減圧乾固した。得られた固体に脱水ヘキサンを5ml追加し、1時間加熱還流した。この溶液を室温まで冷却し、上澄みを除去した。得られた沈殿物を減圧乾固した。得られた固体に脱水ヘキサンを5ml追加し、1時間加熱還流した。この溶液を室温まで冷却し、上澄みを除去した。得られた沈殿物を減圧乾固し、トリス4-エチル-2,2,6,6-テトラメチルヘプタン-3,5-ジオナトイットリウムを得た。収量0.58g0.81mmol、収率23。生成物の核磁気共鳴スペクトルNMRの結果、1H-NMRδppm:2.66H、1.354H、0.99Hただし、測定溶媒はC6D6を用いた。生成物のY含量は13、C含量は61.2、H含量は9.7であった。実施例16内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L0.6mlを添加し、毎分500回転で3分間攪拌した。次に、トリス4-エチル-2,2,6,6-テトラメチルヘプタン-3,5-ジオナトイットリウムのトルエン溶液20mmol/L0.4mlを添加して4分間攪拌したのち、40°Cまで昇温してトリフェニルカルベニウムテトラキスペンタフルオロフェニルボレートのトルエン溶液4mmol/L4mlを添加して重合を開始した。40°Cで25分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表3に示した。実施例17トリエチルアルミニウムTEAのトルエン溶液2mol/Lの添加量を0.8mlとしたほかは、実施例16と同様に重合を行った。重合結果を表3に示した。実施例18トリエチルアルミニウムTEAのトルエン溶液2mol/Lの添加量を1.0mlとしたほかは、実施例16と同様に重合を行った。重合結果を表3に示した。実施例19トリエチルアルミニウムTEAのトルエン溶液2mol/Lの添加量を1.2mlとしたほかは、実施例16と同様に重合を行った。重合結果を表3に示した。実施例20トリエチルアルミニウムTEAのトルエン溶液2mol/Lの添加量を1.6mlとしたほかは、実施例16と同様に重合を行った。重合結果を表3に示した。実施例21内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L1.0mlを添加し、毎分500回転で3分間攪拌した。次に、トリス4-エチル-2,2,6,6-テトラメチルヘプタン-3,5-ジオナトイットリウムのトルエン溶液20mmol/L0.4mlを添加して15分間攪拌したのち、40°Cまで昇温してトリフェニルカルベニウムテトラキスペンタフルオロフェニルボレートのトルエン溶液4mmol/L4mlを添加して重合を開始した。40°Cで25分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表3に示した。実施例22内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L1.0mlを添加し、毎分500回転で3分間攪拌した。次に、トリス4-エチル-2,2,6,6-テトラメチルヘプタン-3,5-ジオナトイットリウムのトルエン溶液20mmol/L0.4mlを添加して30分間攪拌したのち、40°Cまで昇温してトリフェニルカルベニウムテトラキスペンタフルオロフェニルボレートのトルエン溶液4mmol/L4mlを添加して重合を開始した。40°Cで25分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表3に示した。実施例23内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L1.0mlを添加し、毎分500回転で3分間攪拌した。次に、トリス4-エチル-2,2,6,6-テトラメチルヘプタン-3,5-ジオナトイットリウムのトルエン溶液20mmol/L0.4mlを添加して40°Cまで昇温して30分間攪拌したのち、トリフェニルカルベニウムテトラキスペンタフルオロフェニルボレートのトルエン溶液4mmol/L4mlを添加して重合を開始した。40°Cで25分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表3に示した。実施例24内容量2Lのオートクレーブの内部を窒素置換し、トルエン260ml及びブタジエン140mlからなる溶液を仕込み、溶液の温度を30°Cとした後、ジエチルアルミニウムヒドリドDEAHのトルエン溶液2mol/L0.16mlを添加し、毎分500回転で3分間攪拌した。次に、トリス4-エチル-2,2,6,6-テトラメチルヘプタン-3,5-ジオナトイットリウムのトルエン溶液20mmol/L0.4mlを添加して4分間攪拌したのち、40°Cまで昇温してトリフェニルカルベニウムテトラキスペンタフルオロフェニルボレートのトルエン溶液4mmol/L4mlを添加して重合を開始した。40°Cで30分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表4に示した。実施例25ジエチルアルミニウムヒドリドDEAHの添加量をトルエン溶液2mol/L0.2mlとしたほかは、実施例24と同様に重合を行った。重合結果を表4に示した。実施例26内容量2Lのオートクレーブの内部を窒素置換し、トルエン260ml及びブタジエン140mlからなる溶液を仕込み、溶液の温度を30°Cとした後、ジエチルアルミニウムヒドリドDEAHのトルエン溶液2mol/L0.2mlを添加し、毎分500回転で3分間攪拌した。次に40°Cまで2分間で昇温して、トリス4-エチル-2,2,6,6-テトラメチルヘプタン-3,5-ジオナトイットリウムのトルエン溶液20mmol/L0.4ml、トリフェニルカルベニウムテトラキスペンタフルオロフェニルボレートのトルエン溶液4mmol/L4mlを続けて添加して重合を開始した。40°Cで30分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表4に示した。合成例3300ml容のオートクレーブに窒素雰囲気下で炭酸カリウム30.47g220mmol、2,2,6,6テトラメチルヘプタン3,5ジオン15.3ml73.3mmol、ヨウ化イソプロピル21mlおよび脱水アセトン30mlを加え、Kato製自動水熱合成装置RO-31DPNに設置した。120°Cに設定して54時間反応を行った。室温まで冷却した後、アセトンを減圧留去した。得られた残留物にジエチルエーテル10mlを加え、有機層と水層に分離した。水層はジエチルエーテル20mlを用いて、3回抽出を行った。有機層は硫酸ナトリウムを用いて乾燥した。硫酸ナトリウムをろ過して除去した後、ジエチルエーテルを減圧留去し、60°Cにて減圧乾固し、4-イソプロピル-2,2,6,6-テトラメチルヘプタン-3,5-ジオンを得た。収量2.60g11.5mmol、収率16。生成物の核磁気共鳴スペクトルNMRの結果、1H-NMRδppm:4.11H、2.41H、1.018H、0.96Hただし、測定溶媒はC6D6を用いた。合成例4300ml容の梨形二つ口フラスコにAldrich製トリスN,N-ビストリメチルシリルアミドイットリウムを2.07g3.63mmolおよび脱水トルエン40mlを加え、マグネティックスターラーにて攪拌した。これとは別に4-イソプロピル-2,2,6,6-テトラメチルヘプタン-3,5-ジオン2.60g11.5mmolを脱水トルエン80mlに溶かした溶液を用意し、上記のトリスN,N-ビストリメチルシリルアミドイットリウムのトルエン溶液に滴下した。トルエン還流下で22時間反応を行い、トルエンを留去し、減圧乾固した。得られた固体に脱水トルエンを40ml加えた後、トルエン還流下で24時間反応を行い、トルエンを留去し、減圧乾固した。得られた固体に脱水ヘキサンを10ml追加し、1時間加熱還流した。この溶液を室温まで冷却し、上澄みを除去した。得られた沈殿物を減圧乾固した。得られた固体に脱水トルエンを300ml追加し、室温にて攪拌し、上澄みを除去した。得られた固体に脱水ヘキサンを10ml追加し、室温にて攪拌し、上澄みを除去した。得られた沈殿物を減圧乾固し、トリス4-イソプロピル-2,2,6,6-テトラメチルヘプタン-3,5-ジオナトイットリウムを得た。収量0.97g1.27mmol、収率35。生成物の核磁気共鳴スペクトルNMRの結果、1H-NMRδppm:2.66H、1.354H、0.99Hただし、測定溶媒はC6D6を用いた。実施例27内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L1.6mlを添加し、毎分500回転で3分間攪拌した。次に、トリス4-イソプロピル-2,2,6,6-テトラメチルヘプタン-3,5-ジオナトイットリウムのトルエン懸濁液5mmol/L1.6mlを添加して4分間攪拌したのち、40°Cまで昇温してトリフェニルカルベニウムテトラキスペンタフルオロフェニルボレートのトルエン溶液4mmol/L4mlを添加して重合を開始した。40°Cで25分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表5に示した。実施例28トリエチルアルミニウムTEAのトルエン溶液2mol/L2.0ml、トリス4-イソプロピル-2,2,6,6-テトラメチルヘプタン-3,5-ジオナトイットリウムのトルエン懸濁液5mmol/L4.0ml、トリフェニルカルベニウムテトラキスペンタフルオロフェニルボレートのトルエン溶液0.43mol/L0.1mlを添加したほかは、実施例27と同様に重合を行った。重合結果を表5に示した。実施例29トリエチルアルミニウムTEAのトルエン溶液2mol/L3.0mlを添加したほかは、実施例28と同様に重合を行った。重合結果を表5に示した。実施例30トリエチルアルミニウムTEAのトルエン溶液2mol/L4.0mlを添加したほかは、実施例28と同様に重合を行った。重合結果を表5に示した。実施例31内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L4.0mlを添加し、毎分500回転で3分間攪拌した。次に、トリス4-イソプロピル-2,2,6,6-テトラメチルヘプタン-3,5-ジオナトイットリウムのトルエン懸濁液5mmol/L4.0mlを添加して15分間攪拌したのち、40°Cまで昇温してトリフェニルカルベニウムテトラキスペンタフルオロフェニルボレートのトルエン溶液0.43mol/L0.1mlを添加して重合を開始した。40°Cで25分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表5に示した。実施例32内容量2Lのオートクレーブの内部を窒素置換し、トルエン260ml及びブタジエン140mlからなる溶液を仕込み、溶液の温度を30°Cとした後、トリエチルアルミニウムTEAのトルエン溶液2mol/L4.0mlを添加し、毎分500回転で3分間攪拌した。次に、トリス4-イソプロピル-2,2,6,6-テトラメチルヘプタン-3,5-ジオナトイットリウムのトルエン懸濁液5mmol/L4.0mlを添加して30分間攪拌したのち、40°Cまで昇温してトリフェニルカルベニウムテトラキスペンタフルオロフェニルボレートのトルエン溶液0.43mol/L0.1mlを添加して重合を開始した。40°Cで25分重合後、老化防止剤を含むエタノール/ヘプタン1/1溶液5mlを添加し、重合を停止した。オートクレーブの内部を放圧した後、重合液をエタノールに投入し、ポリブタジエンを回収した。次いで回収したポリブタジエンを80°Cで3時間真空乾燥した。重合結果を表5に示した。以上のように、本発明のイットリウム化合物を含有する共役ジエン重合触媒を用いることにより、シス-1,4構造含有率の高い共役ジエン重合体を高活性で製造することができる。"